【手続補正書】
【提出日】平成18年10月20日(2006.10.20)
【手続補正１】
【補正対象書類名】明細書
【補正対象項目名】特許請求の範囲
【補正方法】変更
【補正の内容】
【特許請求の範囲】
【請求項１】 化学式：
【化１】
2002517574.tif 000001
の化合物及びその塩であって、 但し、Ａ、Ｂ及びＣの順番はランダム、ブロック、又はランダム及びブロックの組合せであり；
但し、
【化２】
2002517574.tif 000002
但し、Ａは
【化３】
2002517574.tif 000003
から成る群から選ばれ、 但し、Ｂは
【化４】
2002517574.tif 000004
から成る群から選ばれ、 但し、ＣはＡ又は修正されたＡであり、ここで、修正されたＡは
【化５】
2002517574.tif 000005
から成る群から選ばれ、そして ここで、ＸはＳＯ3Ｈ、ＣＨ2ＣＯ2Ｈ、ＣＨ2ＣＨ（ＣＯ2Ｈ）2、ＣＯ2Ｈ、ＰＯ3Ｈ2、ＰＯ2Ｈ2、ＣＨ2ＰＯ3Ｈ2、ＣＨ2Ｃｌ、ＣＨ2ＮＨ2、ＣＨ2Ｎ［（ＣＨ2）yＣＨ3］2（但しｙは０〜１８の整数である）、ＣＨ2Ｎ+［（ＣＨ2）y=ＣＨ3］3Ｄ-（但しｙ＝は０〜１８の整数そしてＤ-はアニオンである）、ＳＯ2ＮＨＲ（但しＲはポリエチレンイミンである）、及びＣＨ2ＮＨＲ（但しＲはポリエチレンイミンである）から成る群から選ばれる上記化合物及びその塩。
【請求項２】 Ｘは化合物のグラム当り約０．１〜約５．０ミリ当量の濃度で存在する請求項１の化合物。
【請求項３】 Ｘは化合物のグラム当り約０．６〜約３．２ミリ当量の濃度で存在する請求項１の化合物。
【請求項４】 Ｘは化合物のグラム当り約０．８〜約２．１ミリ当量の濃度で存在する請求項１の化合物。
【請求項５】 Ｘは化合物のグラム当り約１．０ミリ当量の濃度で存在する請求項１の化合物。
【請求項６】 ＸはＳＯ3Ｈ、ＣＨ2ＰＯ3Ｈ2、及びＣＨ2ＣＯ2Ｈから成る群から選ばれる請求項１の化合物。
【請求項７】 ＸはＳＯ3Ｈである請求項６の化合物。
【請求項８】 少なくとも１つの疎水性単量体と少なくとも１つの親水性単量体を共重合させて共重合体を生成し、そして上記共重合体をスルホン化反応させて、少なくとも１つのイオン交換官能基、少なくとも１つの親水性成分、及び少なくとも１つの疎水性成分を含むスルホン化共重合体を生成することにより得られる固相抽出又はクロマトグラフィー用の多孔質樹脂。
【請求項９】 上記疎水性単量体はジビニルベンゼンである請求項８の多孔質樹脂。
【請求項１０】 上記親水性単量体はＮ‐ビニルピロリドンである請求項８の多孔質樹脂。
【請求項１１】 上記共重合体はポリ（ジビニルベンゼン-co-Ｎ‐ビニルピロリドン）である請求項８の多孔質樹脂。
【請求項１２】 上記多孔質樹脂はスルホン化ポリ（ジビニルベンゼン‐co-Ｎ‐ビニルピロリドン）である請求項８の多孔質樹脂。
【請求項１３】 上記スルホン化ポリ（ジビニルベンゼン‐co-Ｎ‐ビニルピロリドン）は多孔質樹脂のグラム当り約０．１〜約５．０ミリ当量の濃度で存在するスルホン酸塩の基を有する請求項１２の多孔質樹脂。
【請求項１４】 少なくとも１つのイオン交換官能基、少なくとも１つの親水性成分、及び少なくとも１つの疎水性成分を含む固相抽出又はクロマトグラフィー用の多孔質樹脂。
【請求項１５】 溶質を単離又は除去するために溶液を処理する方法であって、 溶質を有する溶液を多孔質樹脂と上記溶質が上記多孔質樹脂に収着するような条件下で接触させることを含み；
上記多孔質樹脂は少なくとも１つのイオン交換官能基、少なくとも１つの親水性極性成分、及び少なくとも１つの疎水性成分を含む： 上記方法。
【請求項１６】 上記イオン交換官能基はＳＯ3Ｈ、ＣＨ2ＣＯ2Ｈ、ＣＨ2ＣＨ（ＣＯ2Ｈ）2、ＣＯ2Ｈ、ＰＯ3Ｈ2、ＰＯ2Ｈ2、ＣＨ2ＰＯ3Ｈ2、ＣＨ2Ｃｌ、ＣＨ2ＮＨ2、ＣＨ2Ｎ［（ＣＨ2）yＣＨ3］2（但しｙは０〜１８の整数である）、ＣＨ2Ｎ+［（ＣＨ2）y=ＣＨ3］3Ｄ-（但しｙ＝は０〜１８の整数そしてＤ-はアニオンである）、ＳＯ2ＮＨＲ（但しＲはポリエチレンイミンである）、及びＣＨ2ＮＨＲ（但しＲはポリエチレンイミンである）から成る群から選ばれる請求項１４の方法。
【請求項１７】 上記イオン交換官能基はＳＯ3Ｈ、ＣＨ2ＰＯ3Ｈ2、及びＣＨ2ＣＯ2Ｈから成る群から選ばれる請求項１６の方法。
【請求項１８】 上記イオン交換官能基はＳＯ3Ｈである請求項１７の方法。
【請求項１９】 上記イオン交換官能基は多孔質樹脂のグラム当り約０．１〜約５．０ミリ当量の濃度で存在する請求項１５の方法。
【請求項２０】 上記親水性極性成分はアミド基、エステル基、カーボネート基、カルバメート基、尿素基、ヒドロキシ基、及びピリジル基から成る群から選ばれる請求項１５の方法。
【請求項２１】 上記多孔質樹脂は少なくとも１つのイオン交換官能基を有する共重合体を含み、上記共重合体は少なくとも１つの親水性単量体及び少なくとも１つの疎水性単量体を含む請求項１５の方法。
【請求項２２】 上記親水性単量体は複素環式基を含む請求項２１の方法。
【請求項２３】 上記複素環式基はピリジル基又はピロリドニル基である請求項２２の方法。
【請求項２４】 上記ピリジル基は２‐ビニルピリジン、３‐ビニルピリジン、及び４‐ビニルピリジンから成る群から選ばれる請求項２３の方法。
【請求項２５】 上記ピロリドニル基はＮ‐ビニルピロリドンである請求項２３の方法。
【請求項２６】 上記疎水性単量体はフェニル基、フェニレン基、直鎖Ｃ2‐Ｃ18‐アルキル基及び枝分れＣ2‐Ｃ18‐アルキル基から成る群から選ばれる基を含む請求項２１の方法。
【請求項２７】 上記疎水性単量体はスチレン又はジビニルベンゼンである請求項２６の方法。
【請求項２８】 上記疎水性単量体はジビニルベンゼンである請求項２６の方法。
【請求項２９】 上記共重合体はポリ（ジビニルベンゼン‐ｃｏ‐Ｎ‐ビニルピロリドン）である請求項２１の方法。
【請求項３０】 上記多孔質樹脂は化学式Ｉの化合物及びその塩である請求項１５の方法。
【請求項３１】 上記多孔質樹脂はスルホン化ポリ（ジビニルベンゼン‐ｃｏ‐Ｎ‐ビニルピロリドン）である請求項１５の方法。
【請求項３２】 上記スルホン酸塩基は多孔質樹脂のグラム当り約０．１〜約５．０ミリ当量の濃度で存在する請求項３１の方法。
【請求項３３】 上記多孔質樹脂は少なくとも約１２モルパーセントのＮ‐ビニルピロリドンを含む請求項３１の方法。
【請求項３４】 上記多孔質樹脂は約３０モルパーセントより少ないＮ‐ビニルピロリドンを含む請求項３１の方法。
【請求項３５】 上記多孔質樹脂はビーズの形状である請求項１５の方法。
【請求項３６】 上記ビーズは約３〜約５００マイクロメーターの平均寸法を有する請求項３５の方法。
【請求項３７】 上記多孔質樹脂はマトリックス中に入れられる請求項１５の方法。
【請求項３８】 上記多孔質樹脂は固相抽出能力を有する請求項１５の方法。
【請求項３９】 上記溶質は薬剤、農薬、除草剤、生体分子、毒物、汚染物質、代謝物、及びこれらの分解生成物から成る群から選ばれる請求項１５の方法。
【請求項４０】 上記溶液は水、水溶液、水又は水溶液の混合物、及び水‐混和性極性有機溶媒から成る群から選ばれる請求項１５の方法。
【請求項４１】 上記溶液は血液、血漿、尿、髄液、滑液、組織抽出物、地下水、地上水、飲料水、土壌抽出物、食糧物質、食糧物質の抽出物、植物及びブイヨンからの天然抽出物から成る群から選ばれる請求項１５の方法。
【請求項４２】 上記多孔質樹脂は開口容器内にある請求項１５の方法。
【請求項４３】 上記多孔質樹脂から上記溶質を除去する工程を更に含む請求項１５の方法。
【請求項４４】 溶液中の溶質の量を分析により決定する方法であって、 溶質を有する溶液を多孔質樹脂と上記溶質が上記多孔質樹脂に収着するような条件下で接触させ；
上記多孔質樹脂は少なくとも１つのイオン交換官能基、少なくとも１つの親水性極性成分、及び少なくとも１つの疎水性成分を含み；
上記収着した溶質を有する上記多孔質樹脂を上記多孔質樹脂から上記溶質を放出するような条件下で溶媒を用いて洗浄し；そして 上記洗浄の後に、上記溶媒中に存在する上記放出した溶質の量を分析により決定する： ことを含む上記方法。
【請求項４５】 上記多孔質樹脂は化学式Ｉの化合物及びその塩である請求項４４の方法。
【請求項４６】 上記多孔質樹脂はスルホン化ポリ（ジビニルベンゼン‐ｃｏ‐Ｎ‐ビニルピロリドン）である請求項４５の方法。
【請求項４７】 開口容器内に詰められた多孔質樹脂を含み、上記多孔質樹脂は少なくとも１つのイオン交換官能基、少なくとも１つの親水性極性成分、及び少なくとも１つの疎水性成分を含む固相抽出カートリッジ。
【請求項４８】 上記多孔質樹脂は化学式Ｉの化合物及びその塩である請求項４７の固相抽出カートリッジ。
【請求項４９】 上記多孔質樹脂はスルホン化ポリ（ジビニルベンゼン‐ｃｏ‐Ｎ‐ビニルピロリドン）である請求項４８の固相抽出カートリッジ。